(57)【要約】  エレクトロルミネッセンス・デバイスは、カソードと、アノードと、両者の間にあってホスト材料および一般式（1）のエチニル化合物：A-C≡C-Bを含む層とを備えていて、そのエチニル化合物がこのデバイスを安定化させるのに十分な量で含まれ、AとBが、独立に選択した縮合炭素環基を表わす。
2007531316.tif 000002
【特許請求の範囲】
【請求項１】
カソードと、アノードと、両者の間にあってホスト材料および一般式（1）のエチニル化合物：A-C≡C-B  （1）
を含む層とを備えるエレクトロルミネッセンス・デバイスであって、該エチニル化合物が該デバイスを安定化させるのに十分な量で含まれ、AとBが、独立に選択した縮合炭素環基を表わすデバイス。
【請求項２】
少なくとも1つの上記環基がアントラセン基である、請求項1に記載のデバイス。
【請求項３】
少なくとも1つの上記環基がフェナントレン基である、請求項1に記載のデバイス。
【請求項４】
少なくとも1つの上記環基がナフタレン基である、請求項1に記載のデバイス。
【請求項５】
Aがアントラセン基を表わし、Bがナフタレン基を表わす、請求項1に記載のデバイス。
【請求項６】
AとBが、独立に選択したアントラセン基を表わす、請求項1に記載のデバイス。
【請求項７】
緑色の光を出す、請求項1に記載のデバイス。
【請求項８】
上記エチニル化合物が少なくとも6個の芳香族環を備える、請求項1に記載のデバイス。
【請求項９】
上記エチニル化合物が少なくとも8個の芳香族環を備える、請求項8に記載のデバイス。
【請求項１０】
上記エチニル化合物が一般式（2）：
【化１】
2007531316.tif 000035
で表わされる（ただし、
それぞれのvは独立に置換基を表わし、互いに隣接する置換基は合わさって環を形成することができ；
ｍは0〜4であり；
v1とv2は、独立に、水素または置換基を表わす）、請求項9に記載のデバイス。
【請求項１１】
v1とv2が、独立に選択した芳香族環基を表わす、請求項10に記載のデバイス。
【請求項１２】
v1とv2が、独立に選択したフェニル環基を表わす、請求項10に記載のデバイス。
【請求項１３】
上記ホスト材料が、一般式（3a）：
【化２】
2007531316.tif 000036
で表わされる（ただし、
W1〜W10は、独立に、水素または独立に選択した置換基を表わし、隣接した2つの置換基は合わさって環を形成することができる）、請求項1に記載のデバイス。
【請求項１４】
W9とW10が、それぞれナフチル基とビフェニル基を表わす、請求項13に記載のデバイス。
【請求項１５】
上記ホスト材料が、9,10-ジ-(2-ナフチル)アントラセン、2-t-ブチル-9,10-ジ-(2-ナフチル)アントラセン、9-(4-ビフェニル)-10-(2-ナフチル)アントラセン、9-(4-ビフェニル)-10-(1-ナフチル)アントラセンのいずれか、またはこれらの組み合わせを含む、請求項1に記載のデバイス。
【請求項１６】
上記ホスト材料がトリス(キノリノラト)アルミニウム(III)である、請求項1に記載のデバイス。
【請求項１７】
上記層が、光を出す第3の材料を含む、請求項1に記載のデバイス。
【請求項１８】
上記第3の材料が緑色の光を出す、請求項17に記載のデバイス。
【請求項１９】
上記第3の材料がキナクリドン化合物である、請求項17に記載のデバイス。
【請求項２０】
上記第3の材料が、一般式（4）：
【化３】
2007531316.tif 000037
で表わされる（ただし、
s1〜s10は、独立に、水素または独立に選択した置換基を表わし、互いに隣接する置換基は合わさって環を形成することができ；
s11とs12は、独立に、アルキル基または芳香族基を表わす）、請求項17に記載のデバイス。
【請求項２１】
s1〜s10が水素を表わし、s11とs12が、それぞれ、独立に選択したフェニル基を表わす、請求項20に記載のデバイス。
【請求項２２】
上記第3の材料がクマリン化合物である、請求項17に記載のデバイス。
【請求項２３】
上記第3の材料が、一般式（5）：
【化４】
2007531316.tif 000038
で表わされる（ただし、
w11とw12は独立に選択した置換基を表わし、w11とw12は、互いに合わさって、またはw13またはw14と合わさって環を形成することができ；
w13〜w16は、独立に、水素または独立に選択した置換基を表わし、互いに隣接した置換基は環を形成することができ；
w17は、複素芳香族環を完成させるのに必要な原子を表わす）、請求項17に記載のデバイス。
【請求項２４】
上記第3の材料が一般式（5）で表わされ、
w11とw13が合わさるとともに、w12とw14が合わさって、独立に選択した飽和環を形成することができ、その環はさらに置換されていてもよく；
w17は、2-ベンゾチアゾリル基を完成させるのに必要な原子を表わす、請求項23に記載のデバイス。
【請求項２５】
一般式（1）の化合物が上記層の0.5〜20質量％の量で存在している、請求項1に記載のデバイス。
【請求項２６】
一般式（1）の化合物が上記層の0.5〜8質量％の量で存在している、請求項1に記載のデバイス。
【請求項２７】
上記第3の材料が上記層の0.5〜10質量％の量で存在している、請求項17に記載のデバイス。
【請求項２８】
請求項1に記載のエレクトロルミネッセンス・デバイスを含むディスプレイ。
【請求項２９】
白色光を直接、またはフィルタを用いて発生させる、請求項1に記載のデバイス。
【請求項３０】
請求項1に記載のエレクトロルミネッセンス・デバイスを含むエリア照明装置。
【請求項３１】
請求項1に記載のデバイスに電位を印加する操作を含む発光法。
【発明の詳細な説明】
【技術分野】
【０００１】
本発明は、優れた動作安定性を提供できる安定化用エチニル化合物を含むエレクトロルミネッセンス（EL）デバイスに関する。
【背景技術】
【０００２】
有機エレクトロルミネッセンス（EL）デバイスは20年以上前から知られているが、性能が限られているため、望ましい多くの用途にとっての障害となっていた。最も単純な形態の有機ELデバイスは、正孔を注入するためのアノードと、電子を注入するためのカソードと、これら電極に挟まれていて、電荷の再結合をサポートして光を発生させる有機媒体とで構成されている。このようなデバイスは、一般に有機発光ダイオード、またはOLEDとも呼ばれる。初期の代表的な有機ELデバイスは、1965年3月9日に付与されたGurneeらのアメリカ合衆国特許第3,172,862号；1965年3月9日に付与されたGurneeのアメリカ合衆国特許第3,173,050号；Dresner、「アントラセンにおける二重注入エレクトロルミネッセンス」、RCA Review、第30巻、322〜334ページ、1969年；1973年1月9日に付与されたDresnerのアメリカ合衆国特許第3,710,167号である。これらデバイスの有機層は、通常は多環芳香族炭化水素で構成されているために非常に厚かった（1μmよりもはるかに厚い）。その結果、動作電圧が非常に大きくなり、100Vを超えることがしばしばあった。
【０００３】
より最近の有機ELデバイスは、アノードとカソードに挟まれた極めて薄い層（例えば1.0μm未満）からなる有機EL素子を含んでいる。この明細書では、“有機EL素子”という用語に、アノード電極とカソード電極に挟まれたいろいろな層が含まれる。厚さを薄くして有機層の抵抗値を小さくすることで、デバイスがはるかに低電圧で動作できるようになった。アメリカ合衆国特許第4,356,429号に初めて記載された基本的な2層ELデバイス構造では、EL素子のアノードに隣接する一方の有機層は正孔を輸送するように特別に選択されているため、正孔輸送層と呼ばれ、他方の有機層は電子を輸送するように特別に選択されているため、電子輸送層と呼ばれる。有機EL素子の中で注入された正孔と電子が再結合することで効率的なエレクトロルミネッセンスが出る。
【０００４】
正孔輸送層と電子輸送層の間に有機発光層（LEL）を含む3層有機ELデバイスも提案されている。それは例えば、Tangら（J. Applied Physics、第65巻、3610〜3616ページ、1989年）によって開示されているものである。発光層は、一般に、ゲスト材料（ドーパントとしても知られる）をドープされたホスト材料からなる。さらに、アメリカ合衆国特許第4,769,292号には、正孔注入層（HIL）と、正孔輸送層（HTL）と、発光層（LEL）と、電子輸送／注入層（ETL）とを備える4層EL素子が提案されている。これらの構造によってデバイスの効率が向上した。
【０００５】
こうした初期の発明以来、デバイスの材料をさらに改善することで、色彩、安定性、輝度効率、製造しやすさなどの面で性能が向上した。そのことが、特にアメリカ合衆国特許第5,061,569号、第5,409,783号、第5,554,450号、第5,593,788号、第5,683,823号、第5,908,581号、第5,928,802号、第6,020,078号、第6,208,077号に開示されている。
【０００６】
こうした進歩にもかかわらず、高輝度効率で長寿命の有機ELデバイスの構成要素（例えば発光材料）が相変わらず必要とされている。特に、さまざまな用途のために発光材料の発光波長を調節できることが必要とされている。例えば青色発光材料、緑色発光材料、赤色発光材料が必要とされていることに加え、白色発光エレクトロルミネッセンス・デバイスを作るために青緑色発光材料、黄色発光材料、オレンジ色発光材料も必要とされている。例えば1つのデバイスは、発光色を組み合わせる（例えば、青緑色の光と赤色の光、青色の光とオレンジ色の光を組み合わせる）ことで白色光を出すことができる。
【０００７】
白色ELデバイスは、フルカラー・ディスプレイ装置においてカラー・フィルタとともに用いることができる。白色ELデバイスは、他のマルチカラー・ディスプレイ装置や機能的カラー・ディスプレイ装置においてカラー・フィルタとともに用いることもできる。このようなディスプレイ装置で使用する白色ELデバイスは簡単に製造でき、しかもディスプレイ装置の各画素から出る白色光の信頼性がよい。OLEDは白と呼ばれ、白色または灰白色に見える可能性があるが、それぞれのカラー・フィルタを通過するスペクトル成分がその光の中に十分な強度で存在せねばならないことのほうが、OLEDから出る光のCIE座標よりも重要である。このデバイスは、安定性が優れていて、長期間にわたって動作する必要もある。すなわちデバイスが長期間にわたって動作するとき、輝度の低下ができるだけ少ない必要がある。デバイスの動作安定性を向上させる新しい材料が必要とされている。
【０００８】
いくつかのアセチレン材料が興味深いスペクトル特性を有することが報告されている。例えばS. Akiyama、K. Nakashima、S. Nakatsuji、M. Nakagawa、Dyes and Pigments、第13巻、117ページ、1990年を参照のこと。しかしいくつかの例外はあるが、アセチレン材料はELデバイスで広く使用されてはいない。一例として、G. Yu、Y. Lie、X. Zhan、H. Li、M. Yang、D. Zhu（Thin Solid Films、第363巻、126ページ、2000年）は、アリール置換された一連のポリアセチレン、ポリ(フェニルアセチレン)、ポリ(p-エチニルフェニルアセチレン)、ポリ(p-フェニルエチニルフェニルアセチレン)、ポリ[p-(2-チオフェニルエチニル)フェニルアセチレン]からの発光を報告している。発光層としてこれら材料を用いた単層発光ダイオードが製造された。寺園真二、浅利悟郎、高橋亮、入澤潤（日本国特開2000-021571）は、発光層に含まれる材料を記載している。これら材料の中には、2個のアセチレン基を有する化合物がある。
【発明の開示】
【発明が解決しようとする課題】
【０００９】
こうした進歩にもかかわらず、輝度効率と動作安定性が優れた新しい材料で、容易に合成できるものが相変わらず必要とされている。OLEDデバイスの動作安定性が向上すると、より多くの用途でOLEDデバイスを使用できるようになろう。
【課題を解決するための手段】
【００１０】
本発明のエレクトロルミネッセンス・デバイスは、カソードと、アノードと、両者の間にあってホスト材料および一般式（1）のエチニル化合物：
A-C≡C-B  （1）
を含む層とを備えていて、該エチニル化合物が該デバイスを安定化させるのに十分な量で含まれ、AとBが、独立に選択した縮合炭素環基を表わす。本発明には、ディスプレイまたは照明装置と、OLEDを用いた発光方法も含まれる。
【発明の効果】
【００１１】
本発明のデバイスは、輝度効率と動作安定性が優れている。
【発明を実施するための最良の形態】
【００１２】
本発明によるエレクトロルミネッセンス・デバイスの一実施態様は多層デバイスであり、カソードと、アノードと、電荷注入層（必要な場合）と、電荷輸送層と、ホスト材料および一般式（1）の化合物が含まれた第2の材料を含む発光層（LEL）とを備えている。
【００１３】
A-C≡C-B  （1）
【００１４】
一般式（1）において、AとBは、独立に選択した縮合炭素環基を表わす。縮合炭素環基としては、例えば、ナフタレン基（1-ナフチル基、2-ナフチル基、4-フェニル-1-ナフチル基など）、アントラセン基（9-アントリル基、10-フェニル-9-アントリル基）、フェナントレン基がある。Aがアントラセン基を表わし、Bがナフタレン基を表わすことが好ましい。AとBの両方が、独立に選択したアントラセン基を表わすことが望ましい。好ましい一実施態様では、AとBが10-フェニル-9-アントリル基を表わす。望ましい一実施態様では、一般式（1）にエチニル結合が1つだけ含まれている。
【００１５】
一実施態様では、エレクトロルミネッセンス・デバイスは、ホスト材料と、一般式（2）の化合物が含まれたエチニル化合物とを含む発光層（LEL）を備えている。
【００１６】
【化１】
2007531316.tif 000003
【００１７】
一般式（2）において、mとnは0〜4である。それぞれのvは、独立に、置換基（例えばフェニル基またはトリル基）を表わす。互いに隣接した置換基が合わさって環を形成することができる（例えば縮合ベンゼン環基）。この一般式において、v1とv2は、独立に、水素または置換基（例えばフェニル環基またはアルキル基）を表わす。v1とv2は、両方とも、独立に選択した芳香族環基（例えばフラン環基またはチオフェン環基）を表わすことが好ましい。v1とv2は、両方とも、独立に選択したフェニル環基（例えばナフチル環基またはトリル基）を表わすことが望ましい。
【００１８】
一般式（1）の材料は、発光層の0.5〜20質量％の量が存在していることが好ましい。一般に、この量は発光層の0.5〜8質量％である。
【００１９】
本発明で有用な一般式（1）の材料の実施態様により、広い範囲の色相を提供することができる。本発明で特に有用な発光材料の実施態様により、青-緑または緑の色相の光が出る。別の一実施態様では、白色光を出すエレクトロルミネッセンス・デバイスで本発明において有用な一般式（1）の材料を使用する。
【００２０】
望ましいホストとしては、アントラセン化合物をベースとしたものが挙げられる。望ましい一実施態様では、ホストは一般式（3a）で表わされる。
【００２１】
【化２】
2007531316.tif 000004
【００２２】
一般式（3a）において、W1〜W10は、独立に、水素または独立に選択した置換基を表わし、隣接する2つの置換基は合わさって環を形成することもできる。好ましい一実施態様では、W9とW10は、独立に、ナフチル基を表わす。望ましい別の一実施態様では、W9とW10は、ナフチル基とビフェニル基を表わす。
【００２３】
ホストの特別な具体例は、9,10-ジ-(2-ナフチル)アントラセン、2-t-ブチル-9,10-ジ-(2-ナフチル)アントラセン、9-(4-ビフェニル)-10-(2-ナフチル)アントラセン、9-(4-ビフェニル)-10-(1-ナフチル)アントラセンである。ホストは、そのホストがドーパントよりも短い波長の光を吸収し、そのホストの発光スペクトルがドーパントの吸収スペクトルと重なるように選択することが好ましい。
【００２４】
8-ヒドロキシキノリンの金属錯体と、それと同様の誘導体（金属キレート化オキシノイド系化合物としても知られる）（一般式3b）は、有用なホスト化合物の別のクラスを形成する。
【００２５】
【化３】
2007531316.tif 000005
ただし、Mは金属を表わし；
nは1〜4の整数であり；
Zは、各々独立に、縮合した少なくとも2つの芳香族環を有する核を完成させる原子を表わす。
【００２６】
金属は、一価、二価、三価、四価の金属が可能である。金属としては、例えばアルカリ金属（リチウム、ナトリウム、カリウムなど）、アルカリ土類金属（マグネシウム、カルシウムなど）、三価の金属（アルミニウム、ガリウムなど）；他の金属（亜鉛、ジルコニウムなど）が可能である。一般に、キレート化金属として有用であることが知られている任意の一価、二価、三価、四価の金属を使用することができる。
【００２７】
Zは、縮合した少なくとも2つの芳香族環を持っていてそのうちの少なくとも一方はアゾール環またはアジン環である複素環の核を完成させる。必要な場合には、必要なその2つの環に追加の環（例えば脂肪族環と芳香族環の両方）を縮合させることができる。機能の向上なしに分子が大きくなることを避けるため、環の原子数は、通常は18個以下に維持する。
【００２８】
金属が三価のアルミニウムであり、Zがキノリン基を完成させるのに必要な原子を表わすことが望ましい。
【００２９】
有用なキレート化オキシノイド系化合物の具体例は、アルミニウムトリスオキシン［別名、トリス(8-キノリノラト)アルミニウム(III)］、マグネシウムビスオキシン［別名、ビス(8-キノリノラト)マグネシウム(II)］、ビス[ベンゾ｛f｝-8-キノリノラト]亜鉛(II)、ビス(2-メチル-8-キノリノラト)アルミニウム(III)-μ-オキソ-ビス(2-メチル-8-キノリノラト)アルミニウム(III)、インジウムトリスオキシン［別名、トリス(8-キノリノラト)インジウム］、アルミニウムトリス(5-メチルオキシン)［別名、トリス(5-メチル-8-キノリノラト)アルミニウム(III)］、リチウムオキシン［別名、(8-キノリノラト)リチウム(I)］、ガリウムオキシン［別名、トリス(8-キノリノラト)ガリウム(III)］、ジルコニウムオキシン［別名、テトラ(8-キノリノラト)ジルコニウム(IV)］である。
【００３０】
一実施態様では、発光層は、ホスト材料と、一般式（1）の材料が含まれた第2の材料と、光を出す第3の材料を含んでいる。一実施態様では、第3の材料は緑色の光を出す。一実施態様では、一般式（1）の材料は光を出さない。
【００３１】
第3の材料は、発光層の0.5〜20質量％の量が存在していることが好ましい。一般に、この量は発光層の0.5〜8質量％である。
【００３２】
緑色発光材料の特に有用な1つのクラスとしてキナクリドン化合物がある。有用なキナクリドンはアメリカ合衆国特許出願公開2004-0001969A1、アメリカ合衆国特許第6,664,396B1号、アメリカ合衆国特許第5,593,788号、日本国特開09-13026Aに記載されている。一実施態様では、発光層の中の第3の材料は、一般式（4）で表わされるキナクリドン化合物である。
【００３３】
【化４】
2007531316.tif 000006
【００３４】
一般式（4）において、s1〜s10は、独立に、水素または独立に選択した置換基（例えばフェニル基、トリル基、ハロゲン（Fなど）、アルキル基（メチル基など）を表わす。互いに隣接する置換基が合わさって環を形成することができる（例えば縮合ベンゼン環基）。
【００３５】
一般式（4）において、s11とs12は、独立に、アルキル基または芳香族基を表わす、好ましい一実施態様では、s11とs12は、独立にフェニル環基（例えばフェニル環またはトリル環）を表わす。
【００３６】
有用なキナクリドン化合物の代表例を以下に示す。
【００３７】
【化５】
2007531316.tif 000007
【００３８】
【化６】
2007531316.tif 000008
【００３９】
緑色発光材料の別の特に有用な1つのクラスとしてクマリン化合物がある。有用なクマリンは、例えばTangらのアメリカ合衆国特許第4,769,292号と第6,020,078号に記載されている。本発明の一実施態様では、発光層の中の第3の材料は一般式（5）で表わされるキナクリドン化合物である。
【００４０】
【化７】
2007531316.tif 000009
【００４１】
一般式（5）において、w11とw12は、独立に選択した置換基（例えばアルキル基またはアリール基）を表わすが、w11とw12は、互いに合わさって、またはw13またはw14と合わさって環を形成することもできる。w11とw12は、独立に選択したアルキル基を表わすことが望ましいが、w11とw12は、互いに合わさって、またはw13またはw14と合わさって飽和環を形成することもできる。一般式（5）において、w13〜w16は、独立に、水素または独立に選択した置換基（例えばフェニル環基またはメチル基）を表わす。互いに隣接した置換基が合わさって環を形成することができる（例えば縮合ベンゼン環基）。一般式（5）において、w17は、複素芳香族環（例えばベンゾチアゾール環）を完成させるのに必要な原子を表わす。有用なクマリン化合物の代表例を以下に示す。
【００４２】
【化８】
2007531316.tif 000010
【００４３】
一般式（1）の化合物は、文献で知られているさまざまな方法で調製することができる。例えばD. Wellman、K. Lassila、R. West、J. Org. Chem.、第49巻、965ページ、1984年；S. Akiyama、K. Nakasuji、M. Nakagawa、Bull. Chem. Soc. of Japan、第44巻、2231ページ、1971年；S. Akiyama、M. Nakagawa、Bull. Chem. Soc. of Japan、第43巻、3561ページ、1970年を参照のこと。
【００４４】
本発明で有用な一般式（1）の化合物の代表例は、以下に示す化合物である。
【００４５】
【化９】
2007531316.tif 000011
【００４６】
【化１０】
2007531316.tif 000012
【００４７】
【化１１】
2007531316.tif 000013
【００４８】
【化１２】
2007531316.tif 000014
【００４９】
【化１３】
2007531316.tif 000015
【００５０】
本発明の実施態様により、優れた輝度効率だけでなく、青-緑または緑の色相も提供される。そのことは、出る光の発光曲線の位置と形状からわかる。本発明の実施態様により、発光材料として用いる場合に、または別の発光材料と組み合わせて用いる場合に、動作安定性を向上させることができる。
【００５１】
特に断わらない限り、“置換された”または“置換基”という用語は、水素以外のあらゆる基または原子を意味する。さらに、“基”という用語を使用する場合、1つの置換基が置換可能な1つの水素を含んでいるとすると、その中には置換されていない形態が含まれるだけでなく、この明細書に記載した任意の1個または複数の置換基でさらに置換された形態も、デバイスが機能する上で必要な性質を失わせない限りは含まれるものとする。置換基は、ハロゲンにすること、または1個の原子（炭素、ケイ素、酸素、窒素、リン、イオウ、セレン、ホウ素）によって分子の残部と結合させることが好ましい。置換基としては、例えば、ハロゲン（クロロ、ブロモ、フルオロなど）；ケイ素；ニトロ；ヒドロキシル；シアノ；カルボキシルや；さらに置換されていてもよい基が可能である。さらに置換されていてもよい基としては、アルキル（直鎖アルキル、分岐鎖アルキル、環式アルキルが含まれ、例えばメチル、トリフルオロメチル、エチル、t-ブチルなどがある）；アルケニル（例えばエチレン、2-ブテン）；アルコキシ（例えばメトキシ、エトキシ、プロポキシ、ブトキシ、2-メトキシエトキシ、s-ブトキシ）；アリール（例えばフェニル、4-t-ブチルフェニル、2,4,6-トリメチルフェニル、ナフチル、ビフェニル）；アリールオキシ（例えばフェノキシ、2-メチルフェノキシ、α-ナフチルオキシ、β-ナフチルオキシ、4-トリルオキシ）；アミン、リン酸塩、亜リン酸塩；複素環基、複素環オキシ基、複素環チオ基（これらの複素環基はどれも置換されていてよく、炭素原子と少なくとも1個のヘテロ原子（酸素、窒素、イオウ、リン、ホウ素からなるグループの中から選択する）からなる3〜7員の複素環を含んでいる）；第四級アンモニウム（例えばトリエチルアンモニウム）；第四級ホスホニウム（例えばトリフェニルホスホニウム）；シリルオキシ（例えばトリメチルシリルオキシ）がある。
【００５２】
望むのであれば、置換基それ自体がさらに上記の置換基で1回以上置換されていてもよい。使用する具体的な置換基は、当業者が、特定の用途にとって望ましい性質が実現されるように選択することができ、例えば、電子求引基、電子供与基、立体基などが挙げられる。1つの分子が2つ以上の置換基を持てる場合には、特に断わらない限り、その置換基を互いに結合させて環（例えば縮合環）を形成することができる。一般に、上記の基と、その基に対する置換基は、48個までの炭素原子（一般には1〜36個であり、通常は24個未満である）を含むことができるが、選択した具体的な置換基が何であるかにより、それよりも多くすることも可能である。
【００５３】
デバイスの一般的構成
【００５４】
本発明は、小分子材料、オリゴマー材料、ポリマー材料、またはこれらの組み合わせを用いた多くのELデバイス構造で利用することができる。このような構造には、単一のアノードと単一のカソードを備える非常に単純な構造から、より複雑なデバイス（複数のアノードとカソードが直交アレイをなして画素を形成するパッシブ・マトリックス・ディスプレイや、各画素が例えば薄膜トランジスタ（TFT）で独立に制御されるアクティブ・マトリックス・ディスプレイ）までが含まれる。
【００５５】
本発明をうまく実現することのできる有機層の構造が多数ある。OLEDにとっての必須の条件は、アノードと、カソードと、アノードとカソードの間に位置する有機発光層とが存在していることである。追加の層を使用することができ、それについては後でさらに詳しく説明する。
【００５６】
本発明による典型的な構造を図1に示してある。これは小分子デバイスにおいて特に有用である。この構造は、基板101と、アノード103と、正孔注入層105と、正孔輸送層107と、発光層109と、電子輸送層111と、カソード113を備えている。これらの層について以下に詳細に説明する。基板101をカソード113に隣接した位置にすることや、基板101が実際にアノード103またはカソード113を構成することも可能であることに注意されたい。アノード103とカソード113に挟まれた有機層を、便宜上、有機EL素子と呼ぶ。また、有機層を合計した厚さは、500nm未満であることが望ましい。このデバイスがリン光材料を含んでいる場合には、発光層と電子輸送層の間に正孔阻止層が存在していてもよい。
【００５７】
OLEDのアノード103とカソード113は、導電体を通じて電圧／電流源に接続されている。OLEDは、アノード103とカソード113の間に、アノード103がカソード113と比べて正の電位となるように電圧を印加することによって動作する。正孔はアノード103から有機EL素子に注入され、電子はカソード113から有機EL素子に注入される。ACモードではACサイクル中にポテンシャル・バイアスが逆転して電流が流れないわずかな期間があるため、OLEDをACモードで動作させるときにデバイスの安定性向上を実現できることがときにある。AC駆動のOLEDの一例が、アメリカ合衆国特許第5,552,678号に記載されている。
【００５８】
基板
【００５９】
本発明のOLEDデバイスは支持用基板101の上に形成されて、カソード113またはアノード103が基板と接触できるようになっているのが一般的である。基板101と接触する電極は、通常、底部電極と呼ばれる。底部電極はアノード103であることが一般的であるが、本発明がこの構成に限定されることはない。基板101は、どの方向に光を出したいかに応じ、透過性または不透明にすることができる。透光特性は、基板101を通してEL光を見る上で望ましい。その場合には、透明なガラスまたはプラスチックが一般に用いられる。基板101は、多数の材料層を含む複合構造にすることができる。これは、一般に、TFTがOLED層の下に設けられるアクティブ・マトリックス基板の場合である。しかし基板101は、少なくとも光を出す画素化領域において、大部分が透明な材料（例えばガラスまたはポリマー）でできている必要がある。EL光を上部電極を通じて見るような用途では、底部支持体の透過特性は重要でないため、底部支持体は、光透過性、光吸収性、光反射性のいずれでもよい。この場合に用いる基板としては、ガラス、プラスチック、半導体材料（例えばシリコン）、セラミック、回路板材料などがある。この場合にも、基板101は、アクティブ・マトリックスTFTの設計に見られるように、多数の材料層を含む複合構造にすることができる。このような構成のデバイスでは、透光性のある上部電極を設ける必要がある。
【００６０】
アノード
【００６１】
エレクトロルミネッセンス光（EL）をアノードを通して見る場合には、アノード103は、興味の対象となる光に対して透明か、実質的に透明である必要がある。本発明で用いられる透明なアノード用の一般的な材料は、インジウム-スズ酸化物（ITO）、インジウム-亜鉛酸化物（IZO）、スズ酸化物であるが、他の金属酸化物（例えばアルミニウムをドープした亜鉛酸化物、インジウムをドープした亜鉛酸化物、マグネシウム-インジウム酸化物、ニッケル-タングステン酸化物）も可能である。これら酸化物に加え、金属窒化物（例えば窒化ガリウム）、金属セレン化物（例えばセレン化亜鉛）、金属硫化物（例えば硫化亜鉛）をアノード103として用いることができる。EL光をカソード113だけを通して見るような用途では、アノード103の透過特性は重要でなく、あらゆる導電性材料（透明なもの、不透明なもの、反射性のもの）を使用することができる。この用途での具体的な導電性材料としては、金、イリジウム、モリブデン、パラジウム、白金などがある。典型的なアノード用材料は、透光性であろうとそうでなかろうと、仕事関数が4.1eV以上である。望ましいアノード用材料は、一般に適切な任意の手段（例えば蒸着、スパッタリング、化学蒸着、電気化学的手段）で堆積させる。アノードは、よく知られているフォトリソグラフィ法を利用してパターニングすることができる。場合によっては、アノードを研磨した後に他の層を付着させて表面の粗さを小さくすることで、短絡を最少にすること、または反射性を大きくすることができる。
【００６２】
カソード
【００６３】
アノード103だけを通して光を見る場合には、本発明で使用するカソード113は、ほぼ任意の導電性材料で構成することができる。望ましい材料は優れた膜形成特性を有するため、下にある有機層との接触がよくなり、低電圧で電子の注入が促進され、優れた安定性を得ることができる。有用なカソード材料は、仕事関数が小さな（4.0eV未満）金属または合金を含んでいることがしばしばある。有用な1つのカソード材料は、アメリカ合衆国特許第4,885,221号に記載されているように、銀が1〜20％の割合で含まれたMg：Ag合金からなる。適切なカソード材料の別のクラスとして、カソードと、有機層（例えば電子輸送層（ETL））に接する薄い電子注入層（EIL）とを備えていて、カソードの上により厚い導電性金属層を被せた構成の二層がある。その場合、EILは、仕事関数が小さな金属または金属塩を含んでいることが好ましく、そうなっている場合には、より厚い被覆層は仕事関数が小さい必要がない。このような1つのカソードは、アメリカ合衆国特許第5,677,572号に記載されているように、LiFからなる薄い層と、その上に載るより厚いAl層からなる。アルカリ金属をドープしたETL材料（例えばLiをドープしたAlq）は、有用なEILの別の一例である。他の有用なカソード材料としては、アメリカ合衆国特許第5,059,961号、第5,059,862号、第6,140,763号に開示されているものがあるが、これだけに限定されるわけではない。
【００６４】
カソードを通して発光を見る場合、カソード113は、透明であるか、ほぼ透明である必要がある。このような用途のためには、金属が薄いか、透明な導電性酸化物を使用するか、このような材料の組み合わせを使用する必要がある。光学的に透明なカソードは、アメリカ合衆国特許第4,885,211号、第5,247,190号、日本国特許第3,234,963号、アメリカ合衆国特許第5,703,436号、第5,608,287号、第5,837,391号、第5,677,572号、第5,776,622号、第5,776,623号、第5,714,838号、第5,969,474号、第5,739,545号、第5,981,306号、第6,137,223号、第6,140,763号、第6,172,459号、ヨーロッパ特許第1,076,368号、アメリカ合衆国特許第6,278,236号、第6,284,393号に、より詳細に記載されている。カソード材料は、一般に、適切な任意の方法（例えば蒸着、スパッタリング、化学蒸着）によって堆積させる。必要な場合には、よく知られた多数の方法でパターニングすることができる。方法としては、例えば、スルー・マスク蒸着、アメリカ合衆国特許第5,276,380号とヨーロッパ特許第0,732,868号に記載されている一体化シャドウ・マスキング、レーザー除去、選択的化学蒸着などがある。
【００６５】
正孔注入層（HIL）
【００６６】
正孔注入層105をアノード103と正孔輸送層107の間に設けることができる。正孔注入層は、後に続く有機層のフィルム形成能力を向上させ、正孔を正孔輸送層107に容易に注入できるようにする機能を持つことができる。正孔注入層105で使用するのに適した材料としては、アメリカ合衆国特許第4,720,432号に記載されているポルフィリン化合物や、アメリカ合衆国特許第6,208,075号に記載されているプラズマ堆積させたフルオロカーボン・ポリマーや、いくつかの芳香族アミン（例えばMTDATA（4,4',4"-トリス[(3-メチルフェニル)フェニルアミノ]トリフェニルアミン））などがある。有機ELデバイスにおいて有用であることが報告されている別の正孔注入材料は、ヨーロッパ特許第0,891,121 A1号と第1,029,909 A1号に記載されている。正孔注入層を本発明で用いることが好ましく、それはプラズマ堆積させたフルオロカーボン・ポリマーであることが望ましい。プラズマ堆積させたフルオロカーボン・ポリマーを含む正孔注入層の厚さは、0.2nm〜15nmの範囲が可能であり、0.3〜1.5nmの範囲であることが好ましい。
【００６７】
正孔輸送層（HTL）
【００６８】
必ずしも必要なわけではないが、OLEDデバイスに正孔輸送層を含めると有用であることがしばしばある。有機ELデバイスの正孔輸送層107は、少なくとも1つの正孔輸送化合物（例えば芳香族第三級アミン）を含んでいる。芳香族第三級アミンは、炭素原子（そのうちの少なくとも1つは芳香族環のメンバーである）だけに結合する少なくとも1つの3価窒素原子を含んでいる化合物であると理解されている。芳香族第三級アミンの1つの形態は、アリールアミン（例えばモノアリールアミン、ジアリールアミン、トリアリールアミン、ポリマー・アリールアミン）である。具体的なモノマー・トリアリールアミンは、Klupfelらによってアメリカ合衆国特許第3,180,730号に示されている。1個以上のビニル基で置換された他の適切なトリアリールアミン、および／または少なくとも1つの活性な水素含有基を含む他の適切なトリアリールアミンは、Brantley他によってアメリカ合衆国特許第3,567,450号と第3,658,520号に開示されている。
【００６９】
芳香族第三級アミンのより好ましいクラスは、アメリカ合衆国特許第4,720,432号と第5,061,569号に記載されているように、少なくとも2つの芳香族第三級アミン部分を含むものである。このような化合物としては、構造式（A）：
【化１４】
2007531316.tif 000016
で表わされるものがある。ただし、Q1とQ2は、独立に、芳香族第三級アミン部分の中から選択され、Gは、炭素-炭素結合の結合基（例えば、アリーレン基、シクロアルキレン基、アルキレン基など）である。一実施態様では、Q1とQ2の少なくとも一方は、多環縮合環構造（例えばナフタレン）を含んでいる。Gがアリール基である場合には、Q1とQ2の少なくとも一方は、フェニレン部分、ビフェニレン部分、ナフタレン部分のいずれかであることが好ましい。
【００７０】
構造式（A）に合致するとともに2つのトリアリールアミンを含むトリアリールアミンの有用な1つのクラスは、構造式（B）：
【化１５】
2007531316.tif 000017
で表わされる。ただし、
R1とR2は、それぞれ独立に、水素原子、アリール基、アルキル基のいずれかを表わすか、R1とR2は、合わさって、シクロアルキル基を完成させる原子を表わし；
R3とR4は、それぞれ独立にアリール基を表わし、そのアリール基は、構造式（C）：
【化１６】
2007531316.tif 000018
に示したように、ジアリール置換されたアミノ基によって置換されている。ただし、
R5とR6は、独立に、アリール基の中から選択される。一実施態様では、R5とR6のうちの少なくとも一方は、多環縮合環構造（例えばナフタレン）を含んでいる。
【００７１】
芳香族第三級アミンの別のクラスは、テトラアリールジアミンである。望ましいテトラアリールジアミンとして、構造式（C）に示したように、アリーレン基を通じて結合した2つのジアリールアミノ基が挙げられる。有用なテトラアリールジアミンとしては、一般式（D）：
【化１７】
2007531316.tif 000019
で表わされるものがある。ただし、
それぞれのAreは、独立に、アリーレン基（例えばフェニレン基またはアントラセン基）の中から選択され；
nは1〜4の整数であり；
Ar、R7、R8、R9は、独立に、アリール基の中から選択される。
【００７２】
典型的な一実施態様では、Ar、R7、R8、R9のうちの少なくとも1つは多環縮合構造（例えばナフタレン）である。
【００７３】
上記の構造式(A)、(B)、(C)、(D)のさまざまなアルキル部分、アルキレン部分、アリール部分、アリーレン部分は、それぞれ、置換されていてもよい。典型的な置換基としては、アルキル基、アルコキシ基、アリール基、アリールオキシ基、ハロゲン（例えばフッ化物、塩化物、臭化物）などがある。さまざまなアルキル部分とアルキレン部分は、一般に、1〜約6個の炭素原子を含んでいる。シクロアルキル部分は、3〜約10個の炭素原子を含むことができるが、一般には5個、または6個、または7個の炭素原子を含んでいる（例えばシクロペンチル環構造、シクロヘキシル環構造、シクロヘプチル環構造）。アリール基とアリーレン基は、通常は、フェニル部分とフェニレン部分である。
【００７４】
正孔輸送層は、単一の芳香族第三級アミン化合物で、または芳香族第三級アミン化合物の混合物で形成することができる。特に、トリアリールアミン（例えば構造式(B)を満たすトリアリールアミン）をテトラアリールジアミン（例えば構造式(D)に示したもの）と組み合わせて使用することができる。有用な芳香族第三級アミンの具体例としては、以下のものがある。
1,1-ビス(4-ジ-p-トリルアミノフェニル)シクロヘキサン（TAPC）
1,1-ビス(4-ジ-p-トリルアミノフェニル)-4-メチルシクロヘキサン
1,1-ビス(4-ジ-p-トリルアミノフェニル)-4-フェニルシクロヘキサン
1,1-ビス(4-ジ-p-トリルアミノフェニル)-3-フェニルプロパン（TAPPP）
N,N,N',N'-テトラフェニル-4,4"'-ジアミノ-1,1':4',1":4",1"'-クアテルフェニル
ビス(4-ジメチルアミノ-2-メチルフェニル)フェニルメタン
1,4-ビス[2-[4-[N,N-ジ(p-トリル)アミノ]フェニル]ビニル]ベンゼン（BDTAPVB）
N,N,N',N'-テトラ-p-トリル-4,4'-ジアミノビフェニル（TTB）
N,N,N',N'-テトラフェニル-4,4'-ジアミノビフェニル
N,N,N',N'-テトラ-1-ナフチル-4,4'-ジアミノビフェニル
N,N,N',N'-テトラ-2-ナフチル-4,4'-ジアミノビフェニル
N-フェニルカルバゾール
4,4'-ビス[N-(1-ナフチル)-N-フェニルアミノ]ビフェニル（NPB）
4,4'-ビス[N-(1-ナフチル)-N-(2-ナフチル)アミノ]ビフェニル（TNB）
4,4'-ビス[N-(1-ナフチル)-N-フェニルアミノ]p-テルフェニル
4,4'-ビス[N-(2-ナフチル)-N-フェニルアミノ]ビフェニル
4,4'-ビス[N-(3-アセナフテニル)-N-フェニルアミノ]ビフェニル
1,5-ビス[N-(1-ナフチル)-N-フェニルアミノ]ナフタレン
4,4'-ビス[N-(9-アントリル)-N-フェニルアミノ]ビフェニル
4,4'-ビス[N-(1-アントリル)-N-フェニルアミノ]-p-テルフェニル
4,4'-ビス[N-(2-フェナントリル)-N-フェニルアミノ]ビフェニル
4,4'-ビス[N-(8-フルオランテニル)-N-フェニルアミノ]ビフェニル
4,4'-ビス[N-(2-ピレニル)-N-フェニルアミノ]ビフェニル
4,4'-ビス[N-(2-ナフタセニル)-N-フェニルアミノ]ビフェニル
4,4'-ビス[N-(2-ペリレニル)-N-フェニルアミノ]ビフェニル
4,4'-ビス[N-(1-コロネニル)-N-フェニルアミノ]ビフェニル
2,6-ビス(ジ-p-トリルアミノ)ナフタレン
2,6-ビス[ジ-(1-ナフチル)アミノ]ナフタレン
2,6-ビス[N-(1-ナフチル)-N-(2-ナフチル)アミノ]ナフタレン
N,N,N',N'-テトラ(2-ナフチル)-4,4"-ジアミノ-p-テルフェニル
4,4'-ビス｛N-フェニル-N-[4-(1-ナフチル)-フェニル]アミノ｝ビフェニル
2,6-ビス[N,N-ジ(2-ナフチル)アミン]フルオレン
4,4',4"-トリス[(3-メチルフェニル)フェニルアミノ]トリフェニルアミン（MTDATA）
4,4'-ビス[N-(3-メチルフェニル)-N-フェニルアミノ]ビフェニル（TPD）。
【００７５】
有用な正孔輸送材料の別のクラスとして、ヨーロッパ特許1,009,041に記載されている多環式芳香族化合物がある。3つ以上のアミン基を有する第三級芳香族アミン（例えばオリゴマー材料）を使用できる。さらに、ポリマー正孔輸送材料を使用することができる。それは、例えば、ポリ(N-ビニルカルバゾール)（PVK）、ポリチオフェン、ポリピロール、ポリアニリン、コポリマー（例えばポリ(3,4-エチレンジオキシチオフェン)／ポリ(4-スチレンスルホネート)（PEDOT/PSSとも呼ばれる））などである。正孔輸送層は、組成が異なる2つ以上の下位層を含むことも可能である。なおそれぞれの下位層の組成は、上に説明した通りである。正孔輸送層の厚さは、10〜約500nmにすることができ、50〜300nmが好ましい。
【００７６】
発光層（LEL）
【００７７】
ELデバイスでは、本発明の発光材料に加え、追加の発光材料（例えば他の蛍光材料）を使用することができる。他の蛍光材料は、本発明の材料と同じ層において、または隣接した層において、または隣接した画素において、またはこれらの任意の組み合わせにおいて使用することができる。
【００７８】
アメリカ合衆国特許第4,769,292号、第5,935,721号により詳しく説明されているように、有機EL素子の発光層（LEL）は発光材料を含んでおり、この領域で電子-正孔対の再結合が起こる結果としてエレクトロルミネッセンスが生じる。発光層は単一の材料で構成できるが、より一般的には、1つまたは複数のゲスト化合物をドープしたホスト材料からなる。光は主として発光材料から発生し、任意の色が可能である。発光層内のホスト材料は、以下に示す電子輸送材料、または上記の正孔輸送材料、または正孔-電子再結合をサポートする別の単一の材料または組み合わせた材料にすることができる。蛍光発光材料は、一般に、0.01〜10質量％の割合でホスト材料に組み込まれる。
【００７９】
ホスト材料および発光材料としては、小さな非ポリマー分子またはポリマー材料が可能である（例えばポリフルオレン、ポリビニルアリーレン（例えばポリ(p-フェニレンビニレン)、PPV））。ポリマーの場合、小分子発光材料は、ホスト・ポリマーの中に分子として分散させること、または発光材料を微量成分とコポリマー化してホスト・ポリマーに添加することができる。膜形成、電気特性、発光効率、動作寿命、製造しやすさを改善するため、ホスト材料を互いに混合することができる。ホストは、優れた正孔輸送特性を有する材料と、優れた電子輸送特性を有する材料を含むことができる。
【００８０】
ゲスト発光材料として蛍光材料を選択する際の重要な1つの関係は、ホスト材料と蛍光材料の励起一重項状態のエネルギーの比較である。蛍光材料の励起一重項状態のエネルギーは、ホスト材料の励起一重項状態のエネルギーよりも低いことが非常に望ましい。励起一重項状態のエネルギーは、発光する一重項状態と基底状態のエネルギー差として定義される。非発光性ホストに関しては、基底状態と同じ電子スピンの最低励起状態が発光状態であると考えられる。
【００８１】
有用であることが知られているホスト材料および発光材料としては、アメリカ合衆国特許第4,768,292号、第5,141,671号、第5,150,006号、第5,151,629号、第5,405,709号、第5,484,922号、第5,593,788号、第5,645,948号、第5,683,823号、第5,755,999号、第5,928,802号、第5,935,720号、第5,935,721号、第6,020,078号に開示されているものなどがある。
【００８２】
すでに説明したように、8-ヒドロキシキノリンの金属錯体と、それと同様の誘導体（金属キレート化オキシノイド系化合物としても知られる）（一般式E）は、エレクトロルミネッセンスをサポートすることのできる有用なホスト材料の1つのクラスを形成し、波長が500nmよりも長い光（例えば緑、黄、オレンジ、赤）を出させるのに特に適している。
【００８３】
【化１８】
2007531316.tif 000020
ただし、Mは金属を表わし；
nは1〜4の整数であり；
Zは、各々独立に、縮合した少なくとも2つの芳香族環を有する核を完成させる原子を表わす。
【００８４】
以上の説明から、金属は、一価、二価、三価、四価の金属が可能であることが明らかである。金属としては、例えばアルカリ金属（リチウム、ナトリウム、カリウムなど）、アルカリ土類金属（マグネシウム、カルシウムなど）、三価の金属（アルミニウム、ガリウムなど）；他の金属（亜鉛、ジルコニウムなど）が可能である。一般に、キレート化金属として有用であることが知られている任意の一価、二価、三価、四価の金属を使用することができる。
【００８５】
Zは、縮合した少なくとも2つの芳香族環を持っていてそのうちの少なくとも一方はアゾール環またはアジン環である複素環の核を完成させる。必要な場合には、必要なその2つの環に追加の環（例えば脂肪族環と芳香族環の両方）を縮合させることができる。機能の向上なしに分子が大きくなることを避けるため、環の原子数は、通常は18個以下に維持する。
【００８６】
有用なキレート化オキシノイド系化合物の具体例としては、以下のものがある。
CO-1：アルミニウムトリスオキシン［別名、トリス(8-キノリノラト)アルミニウム(III)］
CO-2：マグネシウムビスオキシン［別名、ビス(8-キノリノラト)マグネシウム(II)］
CO-3：ビス[ベンゾ｛f｝-8-キノリノラト]亜鉛(II)
CO-4：ビス(2-メチル-8-キノリノラト)アルミニウム(III)-μ-オキソ-ビス(2-メチル-8-キノリノラト)アルミニウム(III)
CO-5：インジウムトリスオキシン［別名、トリス(8-キノリノラト)インジウム］
CO-6：アルミニウムトリス(5-メチルオキシン)［別名、トリス(5-メチル-8-キノリノラト)アルミニウム(III)］
CO-7：リチウムオキシン［別名、(8-キノリノラト)リチウム(I)］
CO-8：ガリウムオキシン［別名、トリス(8-キノリノラト)ガリウム(III)］
CO-9：ジルコニウムオキシン［別名、テトラ(8-キノリノラト)ジルコニウム(IV)］
【００８７】
すでに述べたように、9,10-ジ-(2-ナフチル)アントラセンの誘導体（一般式F）は、エレクトロルミネッセンスをサポートすることのできる有用なホスト材料の1つのクラスを形成し、波長が400nmよりも長い光（例えば青、緑、黄、オレンジ、赤）を出させるのに特に適している。
【００８８】
【化１９】
2007531316.tif 000021
ただし、
R1、R2、R3、R4、R5、R6は、各環上にある、以下に示すグループの中から選択した1個以上の置換基を表わす。
グループ1：水素、または1〜24個の炭素原子を有するアルキル；
グループ2：5〜20個の炭素原子を有するアリールまたは置換されたアリール；
グループ3：アントラセニル、ピレニル、ペリレニルいずれかの芳香族縮合環を完成させるのに必要な4〜24個の炭素原子；
グループ4：フリル、チエニル、ピリジル、キノリニル、または他の複素環系の複素芳香族縮合環を完成させるのに必要な、5〜24個の炭素原子を有するヘテロアリールまたは置換されたヘテロアリール；
グループ5：1〜24個の炭素原子を有するアルコキシアミノ、アルキルアミノ、アリールアミノ；
グループ6：フッ素、塩素、ホウ素、シアノ。
【００８９】
代表的な具体例として、9,10-ジ-(2-ナフチル)アントラセンと2-t-ブチル-9,10-ジ-(2-ナフチル)アントラセンがある。他のアントラセン誘導体もLELにおけるホストとして役に立つ可能性があり、例えば9,10-ビス[4-(2,2-ジフェニルエテニル)フェニル]アントラセンの誘導体がある。
【００９０】
ベンズアゾール誘導体（一般式G）は、エレクトロルミネッセンスをサポートすることのできる有用なホスト材料の1つのクラスを形成し、波長が400nmよりも長い光（例えば青、緑、黄、オレンジ、赤）を出させるのに特に適している。
【００９１】
【化２０】
2007531316.tif 000022
ただし、nは3〜8の整数であり；
Zは、O、NR、Sのいずれかであり；
RとR'は、独立に、水素；1〜24個の炭素原子を有するアルキル（例えばプロピル、t-ブチル、ヘプチルなど）；5〜20個の炭素原子を有するアリールまたはヘテロ原子で置換されたアリール（例えばフェニル、ナフチル、フリル、チエニル、ピリジル、キノリニル、ならびに他の複素環式系）；ハロ（例えばクロロ、フルオロ）；芳香族縮合環を完成させるのに必要な原子のいずれかであり；
Lは、アルキル、アリール、置換されたアルキル、置換されたアリールのいずれかを含んでいる結合単位であり、複数のベンズアゾールを互いに共役または非共役に結合させる。Lは、複数のベンズアゾールと共役していてもいなくてもよい。有用なベンズアゾールの一例は、2,2',2"-(1,3,5-フェニレン)トリス[1-フェニル-1H-ベンゾイミダゾール]である。
【００９２】
アメリカ合衆国特許第5,121,029号と日本国特開08-333569に記載されているスチリルアリーレン誘導体も、青色を発光させるための有用なホスト材料である。例えば9,10-ビス[4-(2,2-ジフェニルエテニル)フェニル]アントラセンと4,4'-ビス(2,2-ジフェニルエテニル)-1,1'-ビフェニル（DPVBi）は、青色を発光させるための有用なホスト材料である。
【００９３】
有用な蛍光発光材料としては、アントラセン、テトラセン、キサンテン、ペリレン、ルブレン、クマリン、ローダミン、キナクリドンの誘導体や、ジシアノメチレンピラン化合物、チオピラン化合物、ポリメチン化合物、ピリリウム化合物、チアピリリウム化合物、フルオレン誘導体、ペリフランテン誘導体、インデノペリレン誘導体、ビス(アジニル)アミンホウ素化合物、ビス(アジニル)メタン化合物、カルボスチリル化合物などがある。有用な材料の代表例としては、以下のものがある。
【００９４】
【化２１】
2007531316.tif 000023
【００９５】
【化２２】
2007531316.tif 000024
【００９６】
【化２３】
2007531316.tif 000025
【００９７】
【化２４】
2007531316.tif 000026
【００９８】
【化２５】
2007531316.tif 000027
【００９９】
本発明の発光材料に加え、リン光発光材料もELデバイスで用いることができる。便宜上、リン光錯体ゲスト材料を、この明細書ではリン光材料と呼ぶ。リン光材料は、一般に、1つ以上のリガンド（例えばsp2炭素とヘテロ原子を通じて金属と配位することができるモノアニオン・リガンド）を含んでいる。リガンドは、フェニルピリジン（ppy）、またはその誘導体、またはそのアナログにすることができる。有用なリン光有機金属材料のいくつかの具体例として、トリス(2-フェニルピリジナト-N,C2')イリジウム(III)、ビス(2-フェニルピリジナト-N,C2)イリジウム(III)（アセチルアセトネート）、ビス(2-フェニルピリジナト-N,C2')白金(II)などがある。好ましいことに、多数のリン光有機金属材料がスペクトルの緑色領域で発光する。すなわち510〜570nmの範囲で発光が最大になる。
【０１００】
リン光材料は、単独で、または他のリン光材料と組み合わせて、同じ層または異なる層て使用することができる。リン光材料と適切なホストが記載されているのは、WO 00/57676、WO 00/70655、WO 01/41512 A1、WO 02/15645 A1、アメリカ合衆国特許出願2003/0017361 A1、WO 01/93642 A1、WO 01/39234 A2、アメリカ合衆国特許第6,458,475 B1号、WO 02/071813 A1、アメリカ合衆国特許第6,573,651 B2号、アメリカ合衆国特許出願2002/0197511 A1、WO 02/074015 A2、アメリカ合衆国特許第6,451,455 B1号、アメリカ合衆国特許出願2003/0072964 A1、アメリカ合衆国特許出願2003/0068528 A1、アメリカ合衆国特許第6,413,656 B1号、アメリカ合衆国特許第6,515,298 B2号、アメリカ合衆国特許第6,451,415 B1号、アメリカ合衆国特許第6,097,147号、アメリカ合衆国特許出願2003/0124381 A1、アメリカ合衆国特許出願2003/0059646 A1、アメリカ合衆国特許出願2003/0054198 A1、ヨーロッパ特許第1,239,526 A2号、ヨーロッパ特許第1,238,981 A2号、ヨーロッパ特許第1,244,155 A2号、アメリカ合衆国特許出願2002/0100906 A1、アメリカ合衆国特許出願2003/0068526 A1、アメリカ合衆国特許出願2003/0068535 A1、日本国特開2003-073387A、日本国特開2003-073388A、アメリカ合衆国特許出願2003/0141809 A1、アメリカ合衆国特許出願2003/0040627 A1、日本国特開2003-059667A、日本国特開2003-073665A、アメリカ合衆国特許出願2002/0121638A1である。
【０１０１】
IrL3タイプとIrL2L'タイプのシクロメタル化されたIr(III)錯体（例えば緑色の光を出すfac-トリス(2-フェニルピリジナト-N,C2')イリジウム(III)、ビス(2-フェニルピリジナト-N,C2')イリジウム(III)(アセチルアセトネート)）の発光波長は、シクロメタル化リガンドL上の適切な位置における電子供与基または電子求引基の置換によってシフトさせること、またはシクロメタル化リガンドLのためにいろいろな複素環を選択することによってシフトさせることができる。発光波長は、補助リガンドL'を選択することによってシフトさせることもできる。赤色発光体の具体例は、ビス(2-(2'-ベンゾチエニル)ピリジナト-N,C3')イリジウム(III)(アセチルアセトネート)と、トリス(2-フェニルイソキノリナト-N,C)イリジウム(III)である。青色発光体の具体例は、ビス(2-(4,6-ジフルオロフェニル)-ピリジナト-N,C2')イリジウム(III)(ピコリネート)である。
【０１０２】
リン光材料としてビス(2-(2'-ベンゾ[4,5-a]チエニル)ピリジナト-N,C3)イリジウム(アセチルアセトネート)[Btp2Ir(acac)]を用いた赤い電気リン光が報告されている（C. Adachi、S. Lamansky、M.A. Baldo、R.C. Kwong、M.E. Thompson、S.R. Forrest、App. Phys. Lett.、第78巻、1622〜1624ページ、2001年）。
【０１０３】
他の重要なリン光材料としては、シクロメタル化されたPt(II)錯体であるシス-ビス(2-フェニルピリジナト-N,C2')白金(II)、シス-ビス(2-(2'-チエニル)ピリジナト-N,C3')白金(II)、シス-ビス(2-(2'-チエニル)キノリナト-N,C5')白金(II)、(2-(4,6-ジフルオロフェニル)ピリジナト-N,C2')白金(II)(アセチルアセトネート)などがある。Pt(II)ポルフィリン錯体（例えば2,3,7,8,12,13,17,18-オクタエチル-21H,23H-ポルフィン白金(II)）も有用なリン光材料である。
【０１０４】
有用なリン光材料のさらに別の具体例として、3価ランタノイド（例えばTb3+、Eu3+）の配位錯体がある（J. Kido他、Appl. Phys. Lett.、第65巻、2124ページ、1994年）。
【０１０５】
リン光材料に適したホスト材料は、三重項エキシトンの輸送がホスト材料からリン光材料へと効率的になされるが、リン光材料からホスト材料へは効率的に起こりえないようなものを選択すべきである。したがってリン光材料の三重項エネルギーはホストの三重項エネルギーよりも低いことが非常に望ましい。一般に、三重項エネルギーが大きいというのは、光学的バンドギャップが大きいことを意味する。しかしホストのバンドギャップは、電荷キャリアを発光層に注入する際の許容できない障壁を作り出したり、OLEDを駆動する電圧の許容できない上昇を引き起こしたりするほど大きくなるように選択してはならない。適切なホスト材料は、WO 00/70655 A2、WO 01/39234 A2、WO 01/93642 A1、WO 02/074015 A2、WO 02/15645 A1、アメリカ合衆国特許出願2002/0117662に記載されている。適切なホストとしては、ある種のアリールアミン、トリアゾール、インドール、カルバゾール化合物などがある。望ましいホストの具体例は、4,4'-N,N'-ジカルバゾール-ビフェニル（4,4'-ビス(カルバゾル-9-イル)ビフェニルまたはCBPとしても知られる）、4,4'-N,N'-ジカルバゾール-2,2'-ジメチル-ビフェニル（2,2'-ジメチル-4,4'-ビス(カルバゾル-9-イル)ビフェニルまたはCDBPとしても知られる）、1,3-ビス(N,N'-ジカルバゾール)ベンゼン（1,3-ビス(カルバゾル-9-イル)ベンゼンとしても知られる）、ポリ(N-ビニルカルバゾール)と、これらの誘導体である。
【０１０６】
望ましいホスト材料は、連続膜を形成することができる。
【０１０７】
正孔阻止層（HBL）
【０１０８】
リン光材料を使用しているOLEDデバイスは、励起イベントと再結合イベントがホスト材料とリン光材料を含む発光層だけで起こるようにするため、適切なホストに加え、電子輸送層111と発光層109の間に位置する少なくとも1つの正孔阻止層をしばしば必要とする。この場合、正孔がホストから正孔阻止層に移動する際にエネルギー障壁が存在せねばならない一方で、電子は、正孔阻止層を容易に通過してホスト材料とリン光材料を含む発光層へと移動できねばならない。第1の条件は、正孔阻止層のイオン化電位が発光層109のイオン化電位よりも望ましくは0.2eV以上大きいことを要請する。第2の条件は、正孔阻止層の電子親和力が発光層109の電子親和力を大幅に上回ることはなく、望ましくは発光層の電子親和力よりも小さいか、発光層の電子親和力よりも約0.2eV以上大きくはないことを要請する。
【０１０９】
特徴的な発光が緑である電子輸送層（例えば以下に説明するAlq含有電子輸送層）とともに用いる場合、正孔阻止層材料の最高被占軌道（HOMO）と最低空軌道（LUMO）のエネルギーに関する条件により、正孔阻止層の特徴的な発光は、電子輸送層の特徴的な発光よりも短い波長の発光（例えば青、紫、紫外）になる。したがって、正孔阻止層材料の特徴的な発光は、青、紫、紫外のいずれかであることが望ましい。さらに、絶対に必要というわけではないが、正孔阻止材料の三重項エネルギーは、リン光材料の三重項エネルギーよりも大きいことが望ましい。適切な正孔阻止材料は、WO 00/70655 A2とWO 01/93642 A1に記載されている。有用な正孔阻止材料の具体例を2つ挙げると、バトクプロイン（BCP）とビス(2-メチル-8-キノリノラト)(4-フェニルフェノラト)アルミニウム(III)（BAlq）である。BCPの特徴的な発光は紫外領域であり、BAlqの特徴的な発光は青である。アメリカ合衆国特許出願公開2003/0068528に記載されているように、BAlq以外の金属錯体も正孔と励起を阻止することが知られている。さらに、アメリカ合衆国特許出願公開2003/0175553 A1には、この目的でfac-トリス(1-フェニルピラゾラと-N,C2')イリジウム(III)（Irppz）を用いることが記載されている。
【０１１０】
正孔阻止層を利用する場合、その厚さは2〜100nmにすることができる。この厚さは5〜10nmであることが好ましい。
【０１１１】
電子輸送層（ETL）
【０１１２】
本発明の有機ELデバイスの電子輸送層111を形成する際に用いる望ましい薄膜形成材料は、金属キレート化オキシノイド化合物である。その中には、オキシンそのもの（一般に、8-キノリノールまたは8-ヒドロキシキノリンとも呼ばれる）も含まれる。このような化合物は、電子を注入して輸送するのを助け、高レベルの性能を示し、薄膜の形態にするのが容易である。考慮するオキシノイド化合物の具体例は、すでに説明した構造式（E）を満たすものである。
【０１１３】
電子輸送層111で用いるのに適した他の電子輸送材料としては、アメリカ合衆国特許第4,356,429号に記載されているさまざまなブタジエン誘導体や、アメリカ合衆国特許第4,539,507号に記載されているさまざまな複素環式蛍光増白剤がある。構造式（G）を満たすベンズアゾールも、電子輸送材料として有用である。トリアジンも電子輸送材料として有用であることが知られている。
【０１１４】
正孔阻止層と電子輸送層111の両方を利用する場合、電子は電子輸送層111を容易に通過して正孔阻止層に入ることができねばならない。したがって電子輸送層111の電子親和力は、正孔阻止層の電子親和力を大幅に上回ってはならない。電子輸送層の電子親和力は、正孔阻止層の電子親和力よりも小さいか、それよりも0.2eV以上は大きくないことが望ましい。
【０１１５】
電子輸送層を利用する場合、その厚さは2〜100nmにすることができる。この厚さは5〜20nmであることが好ましい。
【０１１６】
他の有用な有機層とデバイスの構成
【０１１７】
発光層109〜電子輸送層111は、場合によっては単一の層にし、発光と電子輸送の両方をサポートする機能を担わせることができる場合がある。正孔阻止層（存在している場合）と電子輸送層111を単一の層にし、正孔またはエキシトンを阻止するとともに、電子輸送をサポートする機能を担わせることもできる。従来技術では、発光材料を正孔輸送層107に含めうることも知られている。この場合、正孔輸送材料はホストとして機能することができる。多くの材料を1つ以上の層に添加して白色発光OLEDを作ることができる。例えば青色発光材料と黄色発光材料の組み合わせ、シアン色発光材料と赤色発光材料の組み合わせ、赤色発光材料と緑色発光材料と青色発光材料の組み合わせがある。白色発光デバイスが記載されているのは、例えばヨーロッパ特許第1,187,235号、アメリカ合衆国特許出願2002/0025419、ヨーロッパ特許第1,182,244号、アメリカ合衆国特許第5,683,823号、アメリカ合衆国特許第5,503,910号、アメリカ合衆国特許第5,405,709号、アメリカ合衆国特許第5,283,182号であり、白色発光デバイスに適切なフィルタを取り付けてカラー発光をさせることができる。
【０１１８】
本発明は、例えばアメリカ合衆国特許第5,703,436号と第6,337,492号に記載されているようないわゆる積層デバイス構造で使用することができる。
【０１１９】
有機層の堆積
【０１２０】
上記の有機材料は、その有機材料の形態に適した任意の方法で堆積させることが好ましい。小分子の場合、昇華または蒸発を通じてうまく堆積するが、他の手段（例えば溶媒からのコーティング。そのとき、場合によっては結合剤も用いて膜の形成を改善する）で堆積させることもできる。材料がポリマーである場合には、溶媒堆積が通常は好ましい。昇華または蒸発によって堆積させる材料は、タンタル材料からなることの多い昇華用“ボート”から気化させること（例えばアメリカ合衆国特許第6,237,529号に記載されている）や、まず最初にドナー・シートにコーティングし、次いで基板のより近くで昇華させることができる。混合材料からなる層では、別々の昇華用ボートを用いること、または材料をあらかじめ混合し、単一のボートまたはドナー・シートからコーティングすることができる。パターニングした堆積は、シャドウ・マスク、一体化シャドウ・マスク（アメリカ合衆国特許第5,294,870号）、ドナー・シートからの空間的に限定された染料熱転写（アメリカ合衆国特許第5,688,551号、第5,851,709号、第6,066,357号）、インクジェット法（アメリカ合衆国特許第6,066,357号）を利用して実現することができる。
【０１２１】
封入
【０１２２】
たいていのOLEDデバイスは、水分と酸素の一方または両方に敏感であるため、一般に不活性雰囲気（例えば窒素やアルゴン）中で、乾燥剤（例えばアルミナ、ボーキサイト、硫酸カルシウム、粘土、シリカゲル、ゼオライト、アルカリ金属酸化物、アルカリ土類金属酸化物、硫酸塩、ハロゲン化金属、過塩素酸塩）とともに密封される。封入と乾燥のための方法としては、アメリカ合衆国特許第6,226,890号に記載されている方法などがある。さらに、障壁層（例えばSiOx、テフロン（登録商標））や、交互に積層された無機層／ポリマー層が、封入法として知られている。本発明に従って構成したELデバイスでは、これらのうちのどの密封法または封入法を用いてもよい。
【０１２３】
光学的最適化
【０１２４】
本発明のOLEDデバイスでは、望むのであれば発光特性を向上させるため、公知のさまざまな光学的効果を利用することが可能である。その中には、層の厚さを最適化して光の透過を最大にすること、誘電体ミラー構造を設けること、反射性電極の代わりに光吸収性電極にすること、グレア防止または反射防止のコーティングをディスプレイの表面に設けること、偏光媒体をディスプレイの表面に設けること、カラー・フィルタ、中性フィルタ、カラー変換フィルタをディスプレイの表面に設けることなどがある。フィルタ、偏光装置、グレア防止用または反射防止用コーティングは、ELデバイスの表面に、またはELデバイスの一部として特別に設けることができる。
【０１２５】
本発明の実施態様は、より高い輝度収率、より低い駆動電圧、より高い電力効率、向上した動作安定性、低下した昇華温度といった望ましい特徴を提供することができる。本発明において有用な化合物の実施態様により、白色光を出すのに役立つ色相を含む広い範囲の色相を提供すること（直接に、またはフィルタを通じてマルチカラー・ディスプレイを提供すること）ができる。本発明の実施態様により、エリア照明装置も提供することができる。
【実施例】
【０１２６】
本発明とその利点は、以下の実施例によってさらによく理解できよう。
【０１２７】
合成例：Inv-1の調製
【０１２８】
a）9-(2-ナフチル)アントラセンの調製。 9-ブロモアントラセン（12g、46ミリモル、1当量）と2-ナフタレンボロン酸（8.0g、46ミリモル、1当量）を100mlのトルエンで混合し、得られた混合物を超音波処理によって約15分間にわたって脱ガスした。ビス(トリフェニルホスフィン)パラジウムジクロリド（0.110g、0.095ミリモル、0.2％）を添加し、得られた混合物を窒素雰囲気下で完全に撹拌する一方で2MのNa2CO3を100ml添加し、加熱マントルを通じて混合物を還流温度まで加熱した。反応物を一晩にわたって還流温度にした。反応物を室温まで冷却したとき、固体が沈澱し始めた。有機固形物を濾過によって分離し、水で洗浄した後、空気で乾燥させると生成物が11.4g得られた（80％）。塩化メチレンを用いてさらに有機層を抽出した後、MgSO4上で乾燥させ、濃縮すると、生成物がさらに2g得られた（合計収率94％）。
【０１２９】
b）9-ブロモ, 10-(2-ナフチル)アントラセンの調製。9-(2-ナフチル)アントラセン（14g、48ミリモル、1当量）とN-ブロモスクシンイミド（8.9g、50ミリモル、1.05当量）を500mlの丸底フラスコの中で140mlのCH2Cl2と混合した。100Wのランプからの光の存在下で この混合物を窒素雰囲気下で室温にて撹拌すると、ただちに均一になった。反応は3時間後に終了した。そのことはTLC（P950：CH2Cl2=9：1）によってわかった。溶媒の体積の約半分が蒸発したとき、固形物が沈澱し始めた。そこで加熱しながら十分な量のアセトニトリルを添加し、固形物を溶かした。次に、固形物が沈澱し始める時点までさらにCH2Cl2を蒸発させた。溶液を冷却し、放置して再結晶させた。得られた固形物を濾過によって分離し、少量のアセトニトリルで洗浄し、乾燥させると、生成物が17g得られた（92％）。
【０１３０】
c）9-(トリメチルシリルエチニル)-10-(2-ナフチル)アントラセンの調製。9-ブロモ-10-(2-ナフチル)アントラセン（24.7g、74ミリモル、1当量）を、脱ガスした220mlのトルエンの中で、ヨウ化銅(I)（0.28g、1.48ミリモル、2当量％）および(ビストリフェニルホスフィン)パラジウム(II)ジクロリド（0.28g、0.4ミリモル、0.5当量％）と混合した。1,8-ジアザビシクロ[5.4.0]ウンデス-7-エン（DBU）を一度に添加し（16.6ml、111ミリモル、1.5当量）、得られた混合物を温めた。次にTMSアセチレンを一度に添加し（14ml、99ミリモル、1.3当量）、得られた混合物を素早く還流温度にした。反応は1時間後に終了した。この混合物を冷却し、固形物を濾過によって取り出し、イソプロピルエーテルで洗浄し、生成物をすべて回収した。濾液を濃縮し、残留物をシリカゲル・プラグ（P950：CH2Cl2=95：5）を通過させてベースラインの不純物を除去した。粗生成物が96％の収率（25g）で回収され、それをさらに精製することなく次のステップで使用した。
【０１３１】
d）9-エチニル-10-(2-ナフチル)アントラセンの調製。9-(トリメチルシリルエチニル)-10-(2-ナフチル)アントラセン（25g、71.6ミリモル、1当量）を窒素雰囲気下で250mlのMeOHに懸濁させた懸濁液に固体KOHを添加した。得られた混合物をゆっくりと2時間かけて60℃に加熱すると、反応が終了した。生成物を濾過によって分離した（生成物は反応混合物から沈澱していた）。濾液を濃縮し、冷却し、沈澱した生成物を濾過によって再び分離した。2種類の生成物が回収された。それは、7.7gの純粋な生成物と、ベースラインの不純物を含む7.1gの生成物である。
【０１３２】
e）エチニルビス(フェニルアントラセン)の調製。9-ブロモ-10-(2-ナフチル)アントラセン（3.5g、1.16ミリモル、0.9当量）を、窒素雰囲気下で、12ミリモルの9-エチニル-10-(2-ナフチル)アントラセン（CH2Cl2の中に12ミリモル）および50mlのEt3Nと混合した。この溶液に、CuI（23mg、1当量％）と、PPh3（63mg、2当量％）と、(PPh3)2PdCl2（60mg、0.7当量％）を一度に添加し、得られた混合物を還流温度にした。塩化メチレンをディーン・スターク装置を通じて除去した。約2時間還流させると固形物が沈澱した。TLCにより、エチニル出発材料が消え、非常に少量のブロモ出発材料が存在していることがわかった。冷えた反応混合物から生成物を濾過によって分離した。TLCにより、それが出発材料を含まない非常に純粋な材料であることがわかった。より多くの生成物が濾液中に沈澱しており、それをもう一度濾過することによって回収した。固形物の2つのバッチは同じであったため混合すると、合計で6.7gの粗材料（母液からの最初の収量は6.22g、2回目の収量は0.49g）が得られた。この粗材料は240〜245℃で昇華した。
【０１３３】
デバイス例1〜5：ELデバイスの製造
【０１３４】
本発明の要求を満たすELデバイス（サンプル1）を以下のようにして構成した。
【０１３５】
1．アノードとしてインジウム-スズ酸化物（ITO）を85nmの厚さにコーティングしたガラス基板を、順番に、市販の洗剤の中で超音波処理し、脱イオン水の中でリンスし、トルエン蒸気の中で脱脂し、酸素プラズマに1分間にわたって曝露した。
【０１３６】
2．プラズマ支援CHF3堆積により、ITOの上にフルオロカーボン（CFx）からなる正孔注入層（HIL）を1nm堆積させた。
【０１３７】
3．次に、N,N'-ジ-1-ナフチル-N,N'-ジフェニル-4,4'-ジアミノビフェニル（NPB）からなる厚さが75nmの正孔輸送層（HTL）をタンタル・ボートから蒸着した。
【０１３８】
4．次に、正孔輸送層の上に、2-t-ブチル-9,10-ジ-(2-ナフチル)アントラセン（TBADN）とInv-1（1.0質量％）からなる発光層（LEL）を20nm堆積させた。これらの材料もタンタル・ボートから蒸着した。
【０１３９】
5．次に、発光層の上に、トリス(8-キノリノラト)アルミニウム(III)（AlQ3）からなる電子輸送層（ETL）を40nm堆積させた。この材料もタンタル・ボートから蒸着した。
【０１４０】
6．AlQ3層の上に、MgとAgの体積比が10：1になったカソードを220nm堆積させた。
【０１４１】
上記の一連の操作により、ELデバイスの堆積が完成した。次に、周囲環境から保護するため、このデバイスを乾燥グローブ・ボックスの中で密封した。
【０１４２】
今度はInv-1の量を変えて追加のELデバイスを製造した。Inv-1の量が0.5％を超えると望ましい結果が得られることがわかった。Inv-1を組み込んだ例2と3のELデバイスは例1と同じ方法で製造したが、Inv-1を表1に示した量で使用した点が異なっている。例4は例1と同じ方法で製造したが、Inv-1を省略した点が異なっている。例5は例2と同じ方法で製造したが、比較のためにInv-1の代わりに2,5,8,11-テトラ-t-ブチルペリレン（TBP）を用いた点が異なっている。例1〜5でこのようにして形成したセルを、効率に関し、20mA/cm2で測定した輝度収率（cd/A）として調べた。CIE色座標x、yを測定した。輝度の低下は、セルを20mA/cm2という一定電流密度にして25℃で測定した。ディスプレイ装置で使用する際に安定であるためには、このような加速劣化条件下で約300時間経過した後に輝度の低下が約40％未満であることが望ましい。このようにして形成したセルを効率と色に関して動作電流20mA/cm2でテストし、その結果を表1に、出力効率（W/A）、輝度収率（cd/A）、最大発光波長（λmax）、CIE（国際照明委員会）座標として示してある。セルを室温にて20mA/cm2で334時間にわたって動作させることにより、セルの安定性をテストした。この時間動作させた後のセルの輝度を初期輝度と比較し、表1に「安定性」という欄にパーセンテージとして示してある。次に、各セルの輝度を時間に対してプロットした。得られたグラフを1に規格化した後、引き伸ばされた指数関数に数学的にフィットさせた。次にこの式を用い、セルの輝度が初期輝度と比べて50％低下すると考えられるときまでのセルの動作時間を決定した。その値を表1に、「T50外挿値」として示してある。
【０１４３】
【表１】
2007531316.tif 000028
【０１４４】
表1からわかるように、本発明の発光材料を組み込んだELデバイスをテストすると、すべてが青-緑色のエレクトロルミネッセンスを示す。本発明の材料を含むデバイスは、その材料を含まないデバイス（例4）または青色発光材料を含むデバイス（例5）と比べて安定性が向上している。
【０１４５】
デバイス例6〜9
【０１４６】
デバイス6〜9を上に説明したのと同じようにして製造したが、Alq発光層に2種類のドーパントの組み合わせ（発光性DPQAドーパントと安定化用Inv-1ドーパント）をドープした点が異なっている。ドーパントの正確な割合は表2に示してある。本発明の条件を満たすELデバイス（例6）を以下のようにして構成した。
【０１４７】
1．アノードとしてインジウム-スズ酸化物（ITO）を85nmの厚さにコーティングしたガラス基板を、順番に、市販の洗剤の中で超音波処理し、脱イオン水の中でリンスし、トルエン蒸気の中で脱脂し、酸素プラズマに1分間にわたって曝露した。
【０１４８】
2．プラズマ支援CHF3堆積により、ITOの上にフルオロカーボン（CFx）からなる正孔注入層（HIL）を1nm堆積させた。
【０１４９】
3．次に、N,N'-ジ-1-ナフチル-N,N'-ジフェニル-4,4'-ジアミノビフェニル（NPB）からなる厚さが75nmの正孔輸送層（HTL）をタンタル・ボートから蒸着した。
【０１５０】
4．次に、正孔輸送層の上に、トリス(8-キノリノラト)アルミニウム(III)（AlQ3）および／または発光材料5b（DPQA、0.60質量％）および／またはInv-1（0.50％）からなる発光層（LEL）を37.5nm堆積させた。これらの材料もタンタル・ボートから蒸着した。
【０１５１】
5．次に、発光層の上に、トリス(8-キノリノラト)アルミニウム(III)（AlQ3）からなる電子輸送層（ETL）を37.5nm堆積させた。この材料もタンタル・ボートから蒸着した。
【０１５２】
6．AlQ3層の上に、MgとAgの体積比が10：1になったカソードを220nm堆積させた。
【０１５３】
上記の一連の操作により、ELデバイスの堆積が完成した。次に、周囲環境から保護するため、このデバイスを乾燥グローブ・ボックスの中で密封した。
【０１５４】
Inv-1を組み込んだサンプル7と8のELデバイスはサンプル6と同じ方法で製造したが、Inv-1を表2に示したレベルで使用した点が異なっている。サンプル9はサンプル6と同じ方法で製造したが、Inv-1を省略した点が異なっている。このようにして形成したセルを効率と色に関して動作電流20mA/cm2で測定し、その結果を表2に示してある。40mA/cm2で室温にて640時間にわたって動作させることによってセルの安定性をテストした。この時間動作させた後の輝度を初期輝度と比較し、表2にパーセンテージとして示してある。次に、各セルの輝度を時間に対してプロットした。得られたグラフを1に規格化した後、引き伸ばされた指数関数に数学的にフィットさせた。次にこの式を用い、セルの輝度が初期輝度と比べて50％低下すると考えられるときまでのセルの動作時間を決定した。その値を表2に、「T50外挿値」として示してある。
【０１５５】
【化２６】
2007531316.tif 000029
【０１５６】
【表２】
2007531316.tif 000030
【０１５７】
表2からわかるように、本発明の発光材料を組み込んだELデバイスをテストすると、どれも、この材料を含まないデバイスと比べて安定性が向上している。
【０１５８】
デバイス例10〜13：ELデバイスの製造
【０１５９】
ELデバイス10〜13を例6〜9と同じ方法で製造したが、発光材料4bの代わりに発光材料6aを0.5％の量にし、Inv-1を表3に示した量で使用した点が異なっている。このようにして形成したセルを効率と色に関して動作電流20mA/cm2で測定し、その結果を表3に示してある。40mA/cm2で室温にて593時間にわたって動作させることによってセルの安定性をテストした。この時間動作させた後の輝度を初期輝度と比較し、表3にパーセンテージとして示してある。次に、各セルの輝度を時間に対してプロットした。得られたグラフを1に規格化した後、引き伸ばされた指数関数に数学的にフィットさせた。次にこの式を用い、セルの輝度が初期輝度と比べて50％低下すると考えられるときまでのセルの動作時間を決定した。その値を表3に、「T50外挿値」として示してある。
【０１６０】
【化２７】
2007531316.tif 000031
【０１６１】
【表３】
2007531316.tif 000032
【０１６２】
表3からわかるように、本発明の発光材料を組み込んだELデバイスをテストすると、どれも、この材料を含まないデバイスと比べて安定性が向上している。
【０１６３】
デバイス例14〜18
【０１６４】
ELデバイス14〜18を例10〜13と同じ方法で製造したが、発光材料6aを0.5％ではなく1.0％の量で組み込んだ点が異なっている。このようにして形成したセルを効率と色に関して動作電流20mA/cm2で測定し、その結果を表4に示してある。40mA/cm2で室温にて342時間にわたって動作させることによってセルの安定性をテストした。この時間動作させた後の輝度を初期輝度と比較し、表4にパーセンテージとして示してある。
【０１６５】
【表４】
2007531316.tif 000033
【０１６６】
表4からわかるように、本発明の発光材料を組み込んだELデバイスをテストすると、どれも、この材料を含まないデバイスと比べて安定性が向上している。
【０１６７】
デバイス例20〜22
【０１６８】
本発明の条件を満たすELデバイスを、Inv-1とDPQAをさまざまな量にして例6〜9と同じ方法で製造した（両者の量は表5に示してある）。
【０１６９】
このようにして形成したセルを効率と色に関して動作電流20mA/cm2で測定し、その結果を表5に示してある。40mA/cm2で室温にて640時間にわたって動作させることによってセルの安定性をテストした。この時間動作させた後の輝度を初期輝度と比較し、表5にパーセンテージとして示してある。次に、各セルの輝度を時間に対してプロットした。得られたグラフを1に規格化した後、引き伸ばされた指数関数に数学的にフィットさせた。次にこの式を用い、セルの輝度が初期輝度と比べて50％低下すると考えられるときまでのセルの動作時間を決定した。その値を表5に、「T50外挿値」として示してある。
【０１７０】
【表５】
2007531316.tif 000034
【０１７１】
表5からわかるように、本発明の材料を組み込んだELデバイスは、別の発光材料DPQAを含むデバイスと比べて安定性が5倍まで向上している。
【０１７２】
この明細書で言及した特許とそれ以外の刊行物の全内容は、参考としてこの明細書に組み込まれているものとする。本発明を特にいくつかの好ましい実施態様を参照して詳しく説明してきたが、本発明の精神と範囲を逸脱することなく、さまざまな変形や変更をなしうることが理解されよう。
【図面の簡単な説明】
【０１７３】
【図１】本発明を利用できる典型的なOLEDデバイスの断面図である。
【符号の説明】
【０１７４】
101    基板
103    アノード
105    正孔注入層（HIL）
107    正孔輸送層（HTL）
109    発光層（LEL）
111    電子輸送層（ETL）
113    カソード
【図１】
2007531316.tif 000039
【国際調査報告】
2007531316.tif 000040
2007531316.tif 000041
2007531316.tif 000042